(57)【特許請求の範囲】
【請求項１】
光反射体材料であって、
前記材料は、少なくとも、
熱硬化性樹脂と、
白色系顔料
とを含み、
前記熱硬化性樹脂は、少なくとも、
フタル酸ジアリルと、
不飽和ポリエステル樹脂
とが用いられて構成されてなり、
（前記フタル酸ジアリル）／（前記不飽和ポリエステル樹脂）が５５／４５〜８０／２０（質量比）であり、
前記白色系顔料の表面には無機粉末が存在してなり、
前記材料には、無機充填材が、実質上、含まれない
ことを特徴とする光反射体材料。
【請求項２】
（前記フタル酸ジアリル）／（前記不飽和ポリエステル樹脂）が６０／４０〜７５／２５（質量比）である
ことを特徴とする請求項１の光反射体材料。
【請求項３】
前記不飽和ポリエステル樹脂がフタル酸系不飽和ポリエステル樹脂である
ことを特徴とする請求項１又は請求項２の光反射体材料。
【請求項４】
前記熱硬化性樹脂は更に重合開始剤が用いられて構成されてなる
ことを特徴とする請求項１〜請求項３いずれかの光反射体材料。
【請求項５】
前記重合開始剤は、前記熱硬化性樹脂１００質量部に対して、１〜５質量部である
ことを特徴とする請求項４の光反射体材料。
【請求項６】
前記白色系顔料は、前記熱硬化性樹脂１００質量部に対して、８０〜５００質量部である
ことを特徴とする請求項１〜請求項５いずれかの光反射体材料。
【請求項７】
前記白色系顔料は酸化チタン、酸化ジルコニウム、酸化アルミニウム、酸化マグネシウム、酸化亜鉛、チタン酸バリウム、チタン酸ストロンチウム、硫酸バリウム、炭酸バリウム、炭酸マグネシウムの群の中から選ばれる少なくとも一種である
ことを特徴とする請求項１〜請求項６いずれかの光反射体材料。
【請求項８】
前記無機粉末はシリカ、アルミナ、及びジルコニアの群の中から選ばれる一種または二種以上である
ことを特徴とする請求項１〜請求項７いずれかの光反射体材料。
【請求項９】
前記白色系顔料の表面に有機物が存在する
ことを特徴とする請求項１〜請求項８いずれかの光反射体材料。
【請求項１０】
前記材料は離型剤を含み、
前記離型剤は、前記熱硬化性樹脂１００質量部に対して、０．２５〜３．７５質量部である
ことを特徴とする請求項１〜請求項９いずれかの光反射体材料。
【請求項１１】
前記材料は補強材を含み、
前記補強材は、前記熱硬化性樹脂１００質量部に対して、７５質量部以下である
ことを特徴とする請求項１〜請求項１０いずれかの光反射体材料。
【請求項１２】
前記材料の組成物は、３０℃以下の温度において、固体である
ことを特徴とする請求項１〜請求項１１いずれかの光反射体材料。
【請求項１３】
前記材料はシランカップリング剤を含み、
前記シランカップリング剤は、前記熱硬化性樹脂１００質量部に対して、０．２５〜１２．５質量部である
ことを特徴とする請求項１〜請求項１２いずれかの光反射体材料。
【請求項１４】
請求項１〜請求項１３いずれかの光反射体材料で構成されてなる
ことを特徴とする光反射体。
【請求項１５】
請求項１〜請求項１３いずれかの光反射体材料で構成されてなる光反射体を具備する
ことを特徴とする照明器具。
【発明の詳細な説明】
【技術分野】
【０００１】
本発明は光反射体材料、光反射体、及び照明器具に関する。
【背景技術】
【０００２】
ＬＥＤ照明器具の普及は目覚ましい。しかし、前記照明器具にも問題が有った。それは、初期の輝度を長く保つことが出来ていないことである。輝度低下の原因として、ＬＥＤリフレクター（光反射体）の変色による反射率の低下が挙げられる。従って、長寿命化の為には、ＬＥＤリフレクターを変色が起こり難い素材で構成することである。【０００３】
セラミックス製のＬＥＤリフレクターが提案（特許文献１）された。【０００４】
ナイロン（ポリアミド樹脂）製のリフレクターが提案（特許文献２，３，４）された。【０００５】
ジアリルフタレート樹脂製のリフレクターが提案（特許文献５）された。
特許文献５は、「ジアリルフタレートプレポリマー、重合開始剤、酸化チタン及び光安定剤を含有し、酸化チタンが、二酸化チタン含有量として８０〜９７重量％に調整された酸化チタン粉末であり、かつ、その組成物中の含有量がジアリルフタレートプレポリマー１００重量部に対して５〜１２０重量部であることを特徴とするジアリルフタレート樹脂組成物」を提案している。【０００６】
不飽和ポリエステル樹脂製のリフレクターが提案（特許文献６，７）された。
例えば、特許文献６は、「不飽和ポリエステル樹脂、重合開始剤、無機充填剤、白色顔料、離型剤、及び補強材を少なくとも含む乾式不飽和ポリエステル樹脂組成物であって、前記不飽和ポリエステル樹脂が、前記組成物全体量に対して１４〜４０質量％の範囲内であり、前記無機充填剤と前記白色顔料の配合量の合計が、前記組成物全体量に対して４４〜７４質量％の範囲内であり、前記無機充填剤と前記白色顔料の配合量の合計に占める前記白色顔料の割合が３０質量％以上であり、前記不飽和ポリエステル樹脂が、不飽和アルキッド樹脂と架橋剤が混合されたものであることを特徴とするＬＥＤリフレクター用不飽和ポリエステル樹脂組成物」「前記補強材がガラス繊維であり、前記補強材の配合量が前記不飽和ポリエステル樹脂１００質量部に対して１０〜１００質量部である前記ＬＥＤリフレクター用不飽和ポリエステル樹脂組成物」「前記ＬＥＤリフレクター用不飽和ポリエステル樹脂組成物を成形してなることを特徴とするＬＥＤリフレクター」「前記ＬＥＤリフレクターが装着されていることを特徴とするＬＥＤ照明器具」を提案している。【０００７】
特許文献７は、「発光素子と、この発光素子を載置するための第１のリードと前記発光素子と電気的に接続される第２のリードとに一体化され、凹部を有する乾式不飽和ポリエステル樹脂成形体からなる第１の樹脂体と、この第１の樹脂体の前記凹部に載置された前記発光素子を被覆する第２の樹脂体とを備え、前記凹部の底面部には、前記発光素子を載置した第１のリードが露出され、かつ前記第１のリードと前記第２のリードとを絶縁する樹脂絶縁部が設けられ、前記乾式不飽和ポリエステル樹脂成形体は、不飽和ポリエステル樹脂、重合開始剤、無機充填剤、白色顔料、離型剤、および補強材を少なくとも含む乾式不飽和ポリエステル樹脂組成物であって、前記不飽和ポリエステル樹脂が、前記組成物全体量に対して１４〜４０質量％の範囲内であり、前記無機充填剤と前記白色顔料の配合量の合計が、前記組成物全体量に対して４４〜７４質量％の範囲内であり、前記無機充填剤と前記白色顔料の配合量の合計に占める前記白色顔料の割合が３０質量％以上であり、前記不飽和ポリエステル樹脂が、不飽和アルキッド樹脂と架橋剤が混合されたものである乾式不飽和ポリエステル樹脂組成物を成形したものであることを特徴とする表面実装型発光装置」「前記補強材がガラス繊維であり、前記補強材の配合量が前記不飽和ポリエステル樹脂１００質量部に対して１０〜１００質量部であることを特徴とする前記表面実装型発光装置」を提案している。
【先行技術文献】
【特許文献】
【０００８】
【特許文献１】ＷＯ２００６／０１３８９９号公報
【特許文献２】特開平６−２００１５３号公報
【特許文献３】特開２００２−３７４００７号公報
【特許文献４】特開２０１０−１００６８２号公報
【特許文献５】特開２００８−２５５３３８号公報
【特許文献６】特許４８４４６９９号公報
【特許文献７】特許４８９３８７４号公報
【発明の開示】
【発明が解決しようとする課題】
【０００９】
特許文献１のＬＥＤリフレクターには次の問題点が認められた。セラミックスは加工性が悪い。この為、価格が高い。従って、汎用のＬＥＤリフレクターとしては適してない。【００１０】
特許文献２，３，４のＬＥＤリフレクターは、熱による変色が大きかった。従って、ＬＥＤ照明器具の寿命が短い。【００１１】
特許文献５のＬＥＤリフレクターは、耐熱性に劣っていた。従って、ＬＥＤ照明器具の寿命が短い。【００１２】
特許文献６，７のＬＥＤリフレクターは、耐熱性に劣っていた。従って、ＬＥＤ照明器具の寿命が短い。【００１３】
熱硬化性エポキシ樹脂は耐熱性が良い（熱による変色が少ない）。従って、熱硬化性エポキシ樹脂製のＬＥＤリフレクターが考えられた。エポキシ樹脂はリードフレームとの密着性が良好である。すなわち、成形時に発生するバリのフレームに対する密着性が大きい。このことは、逆に、バリの除去が困難なことを意味する。エポキシ樹脂材料の保管は低温で行う必要が有る。この為、取り扱いが厄介である。エポキシ樹脂は比較的高価である。エポキシ樹脂は射出成形が容易でない。この為、エポキシ樹脂はＬＥＤリフレクター構成材料に適していない。【００１４】
従って、本発明が解決しようとする課題は、前記問題点を解決することである。すなわち、耐熱性・耐光性に優れ（熱・光による変色が小さい）、加工性に優れた光反射体材料を提供することである。
【課題を解決するための手段】
【００１５】
前記課題を解決する為の研究が鋭意、推し進められた。【００１６】
そして、数多くの実験の結果に基づいて本発明が達成された。【００１７】
本発明は、
光反射体材料であって、
前記材料は、少なくとも、
熱硬化性樹脂と、
白色系顔料
とを含み、
前記熱硬化性樹脂は、少なくとも、
フタル酸ジアリルと、
不飽和ポリエステル樹脂
とが用いられて構成されてなり、
（前記フタル酸ジアリル）／（前記不飽和ポリエステル樹脂）が５５／４５〜８０／２０（質量比）である
ことを特徴とする光反射体材料を提案する。【００１８】
本発明は、前記光反射体材料であって、（前記フタル酸ジアリル）／（前記不飽和ポリエステル樹脂）が、好ましくは、６０／４０〜７５／２５（質量比）であることを特徴とする光反射体材料を提案する。【００１９】
本発明は、前記光反射体材料であって、前記不飽和ポリエステル樹脂が、好ましくは、フタル酸系不飽和ポリエステル樹脂であることを特徴とする光反射体材料を提案する。【００２０】
本発明は、前記光反射体材料であって、前記熱硬化性樹脂は更に重合開始剤が用いられて構成されてなることを特徴とする光反射体材料を提案する。
本発明は、前記光反射体材料であって、前記重合開始剤は、前記熱硬化性樹脂１００質量部に対して、好ましくは、１〜５質量部であることを特徴とする光反射体材料を提案する。【００２１】
本発明は、前記光反射体材料であって、前記白色系顔料は、前記熱硬化性樹脂１００質量部に対して、好ましくは、８０〜５００質量部であることを特徴とする光反射体材料を提案する。【００２２】
本発明は、前記光反射体材料であって、前記白色系顔料は、好ましくは、酸化チタン系粉末であることを特徴とする光反射体材料を提案する。
本発明は、前記光反射体材料であって、前記白色系顔料は、好ましくは、無機粉末で処理されてなることを特徴とする光反射体材料を提案する。
本発明は、前記光反射体材料であって、前記無機粉末は、好ましくは、シリカ、アルミナ、及びジルコニアの群の中から選ばれる一種または二種以上であることを特徴とする光反射体材料を提案する。
本発明は、前記光反射体材料であって、前記白色系顔料は、好ましくは、有機物で処理されてなることを特徴とする光反射体材料を提案する。【００２３】
本発明は、前記光反射体材料であって、前記材料は、好ましくは、離型剤を含むことを特徴とする光反射体材料を提案する。
本発明は、前記光反射体材料であって、前記離型剤は、前記熱硬化性樹脂１００質量部に対して、好ましくは、０．２５〜３．７５質量部であることを特徴とする光反射体材料を提案する。【００２４】
本発明は、前記光反射体材料であって、前記材料は、好ましくは、補強材を含むことを特徴とする光反射体材料を提案する。
本発明は、前記光反射体材料であって、前記補強材は、前記熱硬化性樹脂１００質量部に対して、好ましくは、７５質量部以下であることを特徴とする光反射体材料を提案する。【００２５】
本発明は、前記光反射体材料であって、前記材料は、好ましくは、シランカップリング剤を含むことを特徴とする光反射体材料を提案する。
本発明は、前記光反射体材料であって、前記シランカップリング剤は、前記熱硬化性樹脂１００質量部に対して、好ましくは、０．２５〜１２．５質量部であることを特徴とする光反射体材料を提案する。【００２６】
本発明は、前記光反射体材料で構成されてなることを特徴とする光反射体を提案する。【００２７】
本発明は、前記光反射体材料で構成されてなる光反射体を具備することを特徴とする照明器具を提案する。
【発明の効果】
【００２８】
本発明の光反射体材料（樹脂組成物）は、熱や光による劣化（変色）が少ない。本発明の光反射体材料（樹脂組成物）は、保存性、ハンドリング性が良い。本発明の光反射体材料（樹脂組成物）は、トランスファー成形性や射出成形性に優れている。
本発明の光反射体は、耐熱性・耐光性に優れている。耐久性に富む。
【図面の簡単な説明】
【００２９】
【図１】ＬＥＤ照明器具（ＬＥＤ電球）の概略断面図
【発明を実施するための形態】
【００３０】
本発明の実施形態が説明される。
第１の本発明は光反射体材料である。前記反射体には反射板も含まれる。前記光反射体材料は、例えばＬＥＤリフレクター構成材料である。前記材料は、少なくとも、熱硬化性樹脂と、白色系顔料とを含む。前記材料は、場合によっては、離型剤を含む。前記材料は、場合によっては、補強材を含む。前記材料は、好ましくは、無機充填材を、実質上、含まない。前記材料は、好ましくは、無機充填材（平均粒径が１０〜１００μｍ）を、実質上、含まない。前記熱硬化性樹脂は、少なくとも、不飽和ポリエステル樹脂と、フタル酸ジアリル［Ｃ６Ｈ４（ＣＯＯＣＨ２ＣＨＣＨ２）２：１，２−ベンゼンジカルボン酸ジ−２−プロペニル］とが用いられて構成されたものである。本発明におけるフタル酸ジアリルには、モノマータイプ、オリゴマータイプ、モノマーとオリゴマーとの混合物タイプのものが有る。オリゴマーは二種以上の混合物のタイプであっても良い。本発明では何れのタイプのものが用いられても良い。前記オリゴマーは、モノマーの自己重合による二量化、三量化、…した化合物を意味する。オリゴマーには、ダイマー（dimer）、トライマー（trimer）、テトラマー（tetramer）…等が含まれる。（前記フタル酸ジアリル（フタル酸ジアリルのモノマー及びオリゴマーの群の中から選ばれる一種または二種以上））／（前記不飽和ポリエステル樹脂）は５５／４５〜８０／２０（質量比）であった。好ましくは、６０／４０〜７５／２５であった。更に好ましくは、６０／４０〜７０／３０であった。前記不飽和ポリエステル樹脂には格別な制約は無い。多くの種類の不飽和ポリエステル樹脂が用いられる。しかし、特に好ましい不飽和ポリエステル樹脂はフタル酸系不飽和ポリエステル樹脂であった。フタル酸系不飽和ポリエステル樹脂には、イソフタル酸系不飽和ポリエステル樹脂やテレフタル酸系不飽和ポリエステル樹脂が有る。イソフタル酸系不飽和ポリエステル樹脂は加水分解が起き難い。しかし、価格が高い。価格面から、好ましくは、テレフタル酸系不飽和ポリエステル樹脂であった。しかも、架橋剤の配合量を上記の如くにした場合、テレフタル酸系不飽和ポリエステル樹脂が用いられた場合でも、イソフタル酸系不飽和ポリエステル樹脂が用いられた場合に比べて、性能に大きな遜色は認められなかった。前記熱硬化性樹脂は、前記不飽和ポリエステル樹脂および前記フタル酸ジアリルの他にも、好ましくは、重合開始剤が用いられて構成されたものである。前記重合開始剤の量は、前記熱硬化性樹脂１００質量部に対して、好ましくは、１〜５質量部であった。更に好ましくは、１．５質量部以上であった。更に好ましくは、３．５質量部以下であった。前記白色系顔料の量は、前記熱硬化性樹脂１００質量部に対して、好ましくは、８０〜５００質量部であった。更に好ましくは、１００質量部以上であった。更に好ましくは、４５０質量部以下であった。白色系顔料の配合量が前記の如くであった場合、前記光反射体は、特に、耐熱性に優れ、光反射率が高かった。前記白色系顔料は、好ましくは、平均粒径が２μｍ以下であった。より好ましくは、平均粒径が０．１〜１μｍであった。更に好ましくは、平均粒径が０．２〜０．６μｍであった。前記白色系顔料は、好ましくは、酸化チタン系粉末であった。前記粉末は、好ましくは、シリカ、アルミナ、ジルコニア、シランカップリング剤及び有機物の群の中から選ばれる少なくとも一種で表面処理されたものであった。前記離型剤の量は、前記熱硬化性樹脂１００質量部に対して、好ましくは、０．２５〜３．７５質量部であった。更に好ましくは、０．７５質量部以上であった。更に好ましくは、２．５質量部以下であった。前記補強材の量は、前記熱硬化性樹脂１００質量部に対して、好ましくは、７５質量部以下であった。更に好ましくは、３７．５質量部以下であった。もっと好ましくは２０質量部以下であった。前記補強材の量は０であっても良い。前記補強材の量の下限値を強いて言うならば、１０質量部であった。前記材料は、場合によっては、シランカップリング剤を含む。前記シランカップリング剤の量は、前記熱硬化性樹脂１００質量部に対して、好ましくは、０．２５〜１２．５質量部であった。更に好ましくは、１．２５質量部以上であった。更に好ましくは、７．５質量部以下であった。
【００３１】
第２の本発明は光反射体である。前記反射体には反射板も含まれる。前記光反射体は、例えばＬＥＤリフレクターである。前記光反射体は前記光反射体材料で構成されたものである。例えば、射出成形により成形されたものである。或いは、トランスファー成形により成形されたものである。又は、圧縮成形により成形されたものである。その他の成形方法が用いられても良い。
【００３２】
第３の本発明は照明器具である。前記照明器具は前記光反射体を具備する。
【００３３】
以下、更に、詳しい説明がなされる。
【００３４】
前記熱硬化性樹脂を得る為、前記不飽和ポリエステル樹脂などの他にも、好ましくは、重合開始剤が用いられた。前記重合開始剤としては、好ましくは、加熱分解型の有機過酸化物が挙げられる。例えば、ジクミルパーオキサイドが挙げられる。又は、ｔ−ブチルパーオキシ−２−エチルヘキシルカーボネート、１，１−ジ（ｔ−ヘキシルパーオキシ）シクロヘキサン、１，１−ジ（ｔ−ブチルパーオキシ）−３，３，５−トリメチルシクロヘキサン、ｔ−ブチルパーオキシオクトエート、ベンゾイルパーオキサイド、メチルエチルケトンパーオキサイド、アセチルアセトンパーオキサイド、ｔ−ブチルパーオキシベンゾエート、２，５−ジメチル−２，５−ジ（ｔ−ブチルパーオキシ）ヘキサン等が挙げられる。これらの中でも、１０時間半減期温度が９５℃以上の有機過酸化物が好ましい。例えば、ジクミルパーオキサイドが挙げられる。前記重合開始剤は一種（単独）でも、二種以上が併用されても良い。前記成分を含む組成物が用いられて重合処理が行われる。これによって、前記熱硬化性樹脂が得られた。
【００３５】
前記白色系顔料としては、例えば酸化チタンが挙げられる。その他にも、チタン酸バリウム、チタン酸ストロンチウム、酸化アルミニウム、酸化マグネシウム、酸化亜鉛、硫酸バリウム、炭酸マグネシウム、炭酸バリウム、酸化ジルコニウム等が挙げられる。これらの物質の中から、一種または二種以上が適宜用いられる。前記の中でも、酸化チタン、酸化アルミニウム、チタン酸バリウムは好ましかった。二酸化チタン（ＴｉＯ２）は、特に、好ましかった。酸化チタンとしては、例えばアナターゼ型酸化チタン、ルチル型酸化チタン、ブルサイト型酸化チタンが挙げられる。これらの中でも熱安定性に優れたルチル型酸化チタンは特に好ましかった。白色系顔料は、好ましくは、平均粒径が２μｍ以下であった。より好ましくは、平均粒径が０．１〜１μｍであった。更に好ましくは、平均粒径が０．２〜０．６μｍであった。前記平均粒径はレーザー回折散乱法により測定された値である。前記酸化チタンの粉末は、好ましくは、シリカ、アルミナ、及びジルコニアの群の中から選ばれる少なくとも一種で表面処理されたものであった。酸化チタンは光触媒機能を有している。光反射体中に酸化チタンが含まれていると、酸化チタンの光触媒作用によって、光反射体が損傷する恐れが考えられた。ところが、前記酸化チタン粉末の表面にシリカ等が存在（付着）していた場合、光反射体中に酸化チタンが含まれていても、光反射体が損傷し難かった。その理由は、表面にシリカ等が存在していた為、酸化チタンの光触媒作用が弱くなったからであろうと想像された。前記シリカ等は、前記白色系顔料（酸化チタン）の表面に付着するものである。従って、前記シリカ等の大きさは、好ましくは、前記白色系顔料（酸化チタン）の大きさより小さい。前記シリカ等の大きさは、例えば１μｍ以下である。酸化チタンが脂肪酸やシランカップリング剤などで表面処理されていた場合、酸化チタンが微粒子であっても、酸化チタンは凝集が起き難かった。このようなことから、脂肪酸やシランカップリング剤などで表面処理された白色系顔料（酸化チタン）は好ましかった。
【００３６】
前記特許文献６，７は、ＬＥＤリフレクター用樹脂組成物の必須成分として無機充填剤（平均粒径が１０〜１００μｍ）を挙げている。例えば、シリカ、水酸化アルミニウム、酸化アルミニウム、酸化マグネシウム、硫酸バリウム、炭酸マグネシウム、炭酸バリウム等の粉末が必須成分であった。前記特許文献６，７は、前記平均粒径の無機充填剤を用いることによって、良好な成形性と、耐熱変色性及び耐湿性に優れたＬＥＤリフレクターが得られたと謳っている。特許文献６，７は、無機充填剤が含まれなかった組成物（比較例１）は、成形性が悪く、総合評価では不可と謳っている。
【００３７】
本発明においては、前記特許文献６，７の場合とは異なり、無機充填剤が用いられなくても、驚くべきことに、前記問題は認められなかった。この相違点は前記熱硬化性樹脂の構造の相違に起因しているのであろうと想像された。例えば、不飽和ポリエステル樹脂の架橋度の差異に起因しているのであろうかと想像された。無機充填材が用いられなかった場合、材料の配合が簡単になる。材料の管理も容易になる。製造コストが低廉になる。
【００３８】
前記補強材としては、例えばガラス繊維が挙げられる。又は、ビニロン繊維、アラミド繊維、ポリエステル繊維、ワラストナイト等が挙げられる。これらの中でも、ガラス繊維は好ましかった。ガラス繊維としては、例えば珪酸ガラス、ホウ珪酸ガラスを原料とするＥガラス（電気用無アルカリガラス）、Ｃガラス（化学用含アルカリガラス）、Ａガラス（耐酸用ガラス）、Ｓガラス（高強度ガラス）等のガラス繊維が挙げられる。これらを長繊維（ロービング）、短繊維（チョップドストランド）としたものが適宜用いられる。これらのガラス繊維に対して表面処理が施されていても良い。特に、繊維径１０〜１５μｍのＥガラス繊維をシランカップリング剤にて表面処理し、表面処理したモノフィラメントを２００本、４００本、又は８００本を酢酸ビニル等の収束剤にて収束させる方法などが採用される。補強材が多くなった場合、反射率が低下した。従って、光反射体としての強度が確保できたならば、補強材は少ない方が好ましかった。すなわち、前記補強材の量は、前記熱硬化性樹脂１００質量部に対して、好ましくは、７５質量部以下であった。更に好ましくは、３７．５質量部以下であった。もっと好ましくは２０質量部以下であった。
【００３９】
前記離型剤としては、熱硬化性樹脂に用いられるワックス（例えば、脂肪酸系、脂肪酸金属塩系、鉱物系などのワックス類）が挙げられる。脂肪酸系や脂肪酸金属塩系のワックスは、耐熱性に優れたＬＥＤリフレクターが得られたことから、好ましかった。具体的には、ステアリン酸、ステアリン酸塩（例えば、ステアリン酸亜鉛、ステアリン酸アルミニウム、ステアリン酸カルシウム等）が挙げられる。離型剤は、単独で用いても良く、二種以上が併用されても良い。前記離型剤の量は、前記熱硬化性樹脂１００質量部に対して、好ましくは、０．２５〜３．７５質量部であった。更に好ましくは、０．７５質量部以上であった。更に好ましくは、２．５質量部以下であった。離型剤の配合量を前記の如くにした場合、離型性と外観性とが共に良く、光反射率に優れた光反射体が得られた。
【００４０】
前記配合成分以外にも、樹脂の硬化条件を調整する為の硬化触媒、重合禁止剤、増粘剤、その他有機系添加剤や無機系添加剤などが、必要に応じて、適宜、配合される。
【００４１】
前記光反射体材料（組成物）の各成分が配合され、混合機（例えば、ミキサー、ブレンダー等）で均一に混合された後、混練機（例えば、加圧ニーダー、熱ロール、エクストルーダー等）で混練され、粉砕・整粒される。
【００４２】
前記配合による樹脂組成物は、例えば乾式の樹脂組成物である。前記乾式とは３０℃以下の温度範囲において固体であるものを意味する。前記乾式樹脂組成物は、粉砕加工（又は、押出しペレット加工）により粒状に加工できる。前記組成物は、粘性を有する湿式不飽和ポリエステル樹脂組成物や、エポキシ樹脂組成物等とは異なり、保存性およびハンドリング性に優れていた。これに対して、前記粘性を有する湿式不飽和ポリエステル樹脂組成物は、ペレット状に出来難かった。ハンドリング性が悪かった。射出成形機で成形する場合には、ホッパーにプランジャー等の設備を設ける必要が有った。この為、製造コストが高く付いた。
【００４３】
前記光反射体は、前記熱硬化性樹脂組成物が用いられて得られる。前記樹脂組成物は、乾式組成物であり、かつ、溶融時の熱安定性が良好である。従って、前記樹脂組成物の成形には、溶融加熱成形法（例えば、射出成形法、射出圧縮成形法、トランスファー成形法など）を用いることが出来る。これらの中でも、射出成形機を用いた射出成形法が特に好適である。射出成形法により、成形時間を短縮でき、かつ、複雑な形状の光反射体を簡単に製造できる。得られた光反射体は、熱による変色が小さかった。この光反射体およびＬＥＤを具備した照明器具は、その寿命が長かった。かつ、安価である。更には、成形した光反射体のフレームに発生したバリは、例えばブラスト処理（および／またはマシニングセンター処理）により、簡単に、除去できた。例えば、ショットブラスト、サンドブラスト、ガラスビーズブラスト等を用いることが出来る。
【００４４】
前記照明器具は前記光反射体を具備する。図１はＬＥＤ照明器具の概略断面図である。ＬＥＤリフレクター（光反射体）３は、リードフレーム１上に実装されたＬＥＤ素子２の発光を効率よく反射する為の反射板である。その形状は、実装されるＬＥＤ素子２の光量や色、指向性などを考慮して、適宜、設計される。ＬＥＤリフレクター（光反射体）３は、リードフレーム１との密着性を考慮して、リードフレーム１を抱え込む構造が好ましい。金属製のリードフレーム１を用いる場合には、ＬＥＤリフレクター３との密着性を向上させる為、トリアジン系化合物等による金属表面処理を施すことも考えられる。
【００４５】
以下、本発明が具体的に説明される。下記実施例は本発明の一実施例に過ぎない。本発明は下記実施例に限定されない。すなわち、本発明の特長が大きく損なわれない変形・応用例も本発明に含まれる。
【００４６】
［光反射体材料］
［不飽和ポリエステル樹脂］
Ａ：テレフタル酸系不飽和ポリエステル樹脂（日本ユピカ株式会社；８５２４）
［ジアリルフタレート］
Ｂ：フタル酸ジアリル（ダイソー株式会社；ダップ‐Ａ）
［重合開始剤］
Ｃ：ジクミルパーオキサイド（日油株式会社；パークミルＤ４０）
［白色系顔料］
Ｄ：酸化チタン（平均粒径０．２５μｍ；石原産業株式会社；ＵＴ−７７１）表面処理；Ａｌ２Ｏ３，ＺｒＯ２、有機物
［離型剤］
Ｅ：ステアリン酸カルシウム（大日化学工業株式会社  ダイワックスＣ）
【００４７】
表−１
Ａ        Ｂ        Ｃ        Ｄ        Ｅ
実施例１    ４５      ５５      ２．５    １５０    １．２５
実施例２    ４０      ６０      ２．５    １５０    １．２５
実施例３    ３０      ７０      ２．５    １５０    １．２５
実施例４    ２５      ７５      ２．５    １５０    １．２５
実施例５    ２０      ８０      ２．５    １５０    １．２５
比較例１    １０      ９０      ２．５    １５０    １．２５
比較例２    ７０      ３０      ２．５    １５０    １．２５
【００４８】
前記成分が表−１の割合（質量部）で混練された。実施例１，２，３，４，５及び比較例１，２においては、特許文献６，７が必須成分として挙げた無機充填剤（平均粒径が１０μｍ以上のシリカ等）が用いられていない。
【００４９】
射出成形機(松田製作所製、１００トン、熱硬化性射出成型機)が用いられた。ＪＩＳＫ６９１１に準拠して、円盤状の試験片が成形（金型温度１６０℃、硬化時間６０秒）された。この試験片が目視にて評価された。外観によって成形性が評価された。成形性が良（○）や不良（×）で表示された。これ等の結果が表−２に示される。
【００５０】
前記試験片による光反射体（ＬＥＤリフレクター）の特性が調べられた。
耐熱性：１５５℃で６００時間経過後の白度。恒温恒湿器（ＥＳＰＥＣ製  ＰＨＰ−１０１）が使用。
耐光性：１３０℃で波長３００ｎｍ以上の紫外線を６００時間照射後の白度。耐光性試験機（三ツワフロンテック製  スーパーウィンミニ）が使用。
白度の測定には分光測色計（コニカミノルタ製  ＣＭ−５）が用いられた。得られたＬ＊，ａ＊，ｂ＊値より、白度（白度＝｛（１００−Ｌ＊）２＋ａ＊２＋ｂ＊２｝１／２）が算出された。
これ等の結果が表−２に示される。
【００５１】
表−２
成形性      耐熱性      耐光性
実施例１        ○          ９１        ９１
実施例２        ○          ９２        ９２
実施例３        ○          ９２        ９２
実施例４        ○          ９２        ９２
実施例５        ○          ９０        ９０
比較例１        ○          ８５        ８５
比較例２        ×          ８３        ８４
【００５２】
実施例と比較例との対比から、５５／４５（質量比）＜（フタル酸ジアリル系化合物）／（不飽和ポリエステル樹脂）＜８０／２０（質量比）を満たした場合、成形性が良く、かつ、耐熱性・耐光性が良い（変色が起き難い）ことが判る。
これに対して、比較例２［（フタル酸ジアリル）／（不飽和ポリエステル樹脂）＝３０／７０］の場合には、特許文献６，７に記載の通り、成形性が悪かった。耐熱性・耐光性も悪い（変色が起き易い）。
比較例１［（フタル酸ジアリル系化合物）／（不飽和ポリエステル樹脂）＝９０／１０］の場合には、耐熱性・耐光性が悪い（変色が起き易い）。
【符号の説明】
【００５３】
１        リードフレーム
２        ＬＥＤ素子
３        ＬＥＤリフレクター（光反射体）
【図１】
0005946592.tif 000002